(57)【要約】      （修正有）【課題】低粘度で固形分濃度の増加が可能な新規な導電性高分子水溶液の提供及び前記水溶液を乾燥して、得られる高導電性高分子膜の提供。【解決手段】下記式（１）で表される構造単位及び下記式（２）で表される構造単位から選ばれる少なくとも一種の構造単位を含むポリチオフェン（Ａ）と、構造中にヒドロキシ基を３つ以上有する水溶性化合物から選ばれる少なくとも一種の多価アルコール化合物（Ｂ）と、を含む導電性高分子水溶液。2015147834.tif 0000182015147834.tif 000019及びそれを乾燥させて得られる導電性高分子膜。【選択図】図２
2015147834.tif 000002
【特許請求の範囲】
【請求項１】
下記式（１）で表される構造単位及び下記式（２）で表される構造単位からなる群より選ばれる少なくとも一種の構造単位を含むポリチオフェン（Ａ）と、構造中にヒドロキシ基を３つ以上有する水溶性化合物からなる群より選ばれる少なくとも一種の化合物（Ｂ）とを含む導電性高分子水溶液。
【化１】
2015147834.tif 000014
【化２】
2015147834.tif 000015
［上記式（１）及び式（２）中、Ｌは下記式（３）又は式（４）を表し、Ｍは水素原子、アルカリ金属原子、又はＮＨ（Ｒ１）３を表す。Ｒ１は各々独立して、水素原子、炭素数１〜６のアルキル基、又は置換基を有する炭素数１〜６のアルキル基を表す。］
【化３】
2015147834.tif 000016
［上記式（３）中、ｌは６〜１２の整数を表す。］
【化４】
2015147834.tif 000017
［上記式（４）中、ｍは１〜６の整数を表す。Ｒ２は水素原子、炭素数１〜６の直鎖状若しくは分岐状アルキル基、又はフッ素原子を表す。］
【請求項２】
化合物（Ｂ）が、構造中にヒドロキシ基を３つ以上有する多価アルコールであることを特徴とする請求項１に記載の導電性高分子水溶液。
【請求項３】
構造中にヒドロキシ基を３つ以上有する多価アルコールが、糖アルコールであることを特徴とする請求項２に記載の導電性高分子水溶液。
【請求項４】
糖アルコールが、ソルビトールであることを特徴とする請求項３に記載の導電性高分子水溶液。
【請求項５】
ポリチオフェン（Ａ）と化合物（Ｂ）の含有量が、０．０１＜［化合物（Ｂ）の固形分重量］／［ポリチオフェン（Ａ）の固形分重量］＜１００の範囲であることを特徴とする請求項１乃至請求項４のいずれかに記載の導電性高分子水溶液。
【請求項６】
導電性高分子水溶液中の固形分濃度が、０．１〜２０重量％の範囲であることを特徴とする請求項１乃至請求項５のいずれかに記載の導電性高分子水溶液。
【請求項７】
導電性高分子水溶液の粘度が１００ｍＰａ・ｓ以下であることを特徴とする請求項１乃至請求項６のいずれかに記載の導電性高分子水溶液。
【請求項８】
請求項１乃至請求項７のいずれかに記載の導電性高分子水溶液を乾燥させて得られることを特徴とする導電性高分子膜。
【請求項９】
導電性高分子膜の導電率が１０Ｓ／ｃｍ以上であることを特徴とする請求項８に記載の導電性高分子膜。
【発明の詳細な説明】
【技術分野】
【０００１】
本発明は、低粘度で固形分濃度の増加が可能な導電性高分子水溶液、及び高い導電性と優れた耐湿性を有する導電性高分子膜に関するものである。
【背景技術】
【０００２】
近年、ポリアセチレン、ポリチオフェン、ポリアニリン、ポリピロール等に代表されるπ共役系高分子に、電子受容性化合物をドーパントとしてドープした導電性高分子材料が開発され、例えば、帯電防止剤、コンデンサの固体電解質、導電性塗料、エレクトロクロミック素子、電極材料、熱電変換材料、透明導電膜、化学センサ、アクチュエータ等への応用が検討されている。中でも、化学的安定性の面からポリチオフェンが実用上有用である。
【０００３】
ポリチオフェンとしては、ドーパントとなるポリスチレンスルホン酸（ＰＳＳ）の水溶液中で、３，４−エチレンジオキシチオフェン（ＥＤＯＴ）を重合させることで得られるＰＥＤＯＴ：ＰＳＳ水分散体溶液や、水溶性の付与とドーピング作用を兼ね備えた置換基（スルホ基、スルホネート基等）を直接又はスペーサを介してポリマー主鎖中に有する、いわゆる自己ドープ型導電性高分子があり、例えば、スルホン化ポリアニリン、ＰＥＤＯＴ−Ｓなどが知られている（例えば、非特許文献１、２参照）。
【０００４】
上記したＰＥＤＯＴ：ＰＳＳ水分散体溶液から得られる導電性高分子膜の導電率は高く、例えば、アルミ電解コンデンサの固体電解質への応用が盛んに検討されている。しかしながら、元来数十ｎｍ以上の水分散体溶液であることから、誘電体である酸化アルミ（陽極酸化被膜）の微細孔に浸透しづらいため、コンデンサの高容量化・低ＥＳＲ化（ＥＳＲ：等価直列抵抗）には必ずしも十分ではなかった。
【０００５】
一方、自己ドープ型の導電性高分子は、その優れた水溶性のため、粒径が極めて小さい特徴があり、そのため微細な構造への浸透性に優れている。そのため、例えば、アルミ電解コンデンサの凹凸のある陽極酸化被膜への浸透性も良いと考えられており、コンデンサの高容量化への寄与が期待されている。このような固体電解コンデンサでは、コンデンサ素子中に搭載された導電性高分子の搭載量を増やすことで、コンデンサの静電容量やＥＳＲなどが改善することが知られている（例えば、特許文献１参照）。しかしながら、導電性高分子水溶液は固形分濃度の増加とともに粘度が著しく上昇するため、使用上の取扱いやすさ、微細構造への含浸性、溶液の分散安定性の観点からも固形分濃度を低くする必要がある。その結果、コンデンサ中の導電性高分子の搭載量が少なくなるため、搭載量を増やすにはコンデンサ素子中への導電性高分子水溶液の含浸−乾燥を複数回繰り返す必要があり非常に煩雑となっている。そのため、固形分濃度が高く、且つ低粘度の導電性高分子溶液の開発が望まれていた。
【０００６】
本出願人はこれまでに高い導電性と優れた水溶性を兼ね備えた自己ドープ型導電性高分子を報告しているが（例えば、特許文献２参照）、低粘度域で固形分濃度の増加という要求に対しては必ずしも十分ではなかった。
【先行技術文献】
【特許文献】
【０００７】
【特許文献１】特開２０１１−１９９０８９号公報
【特許文献２】国際公開第２０１４／００７２９９号
【非特許文献】
【０００８】
【非特許文献１】Ｊｏｕｒｎａｌ  ｏｆ  Ａｍｅｒｉｃａｎ  Ｃｈｅｍｉｃａｌ  Ｓｏｃｉｅｔｙ，１１２，２８０１−２８０３（１９９０）
【非特許文献２】Ａｄｖａｎｃｅｄ  Ｍａｔｅｒｉａｌｓ，Ｖｏｌ．２３（３８）４４０３−４４０８（２０１１）
【発明の概要】
【発明が解決しようとする課題】
【０００９】
本発明は、上記の背景技術に鑑みてなされたものであり、その目的は、
（１）低粘度域で固形分濃度の増加が可能な新規な導電性高分子水溶液の組成物を提供すること、及び
（２）高い導電性と優れた耐湿性を有する導電性高分子膜を提供すること、である。
【課題を解決するための手段】
【００１０】
本発明者らは、上記課題を解決すべく鋭意検討を重ねた結果、特定の水溶性自己ドープ型導電性ポリチオフェン（Ａ）に、特定の水溶性化合物（Ｂ）を配合することで得られる水溶液が、従来のポリチオフェン（Ａ）のみの水溶液では達成困難な低粘度で且つ固形分濃度増加が可能であることを見出した。さらにこれらから得られる導電性高分子膜は、導電率が数Ｓ／ｃｍ以上の導電性を示し、さらにはポリチオフェン（Ａ）のみでは作製困難な耐湿性に優れた膜であることを見出し、本発明を完成するに至った。
【００１１】
すなわち、本発明は以下に示すとおりの導電性高分子水溶液の組成物、並びに導電性高分子膜に関するものである。
【００１２】
［１］下記式（１）で表される構造単位及び下記式（２）で表される構造単位からなる群より選ばれる少なくとも一種の構造単位を含むポリチオフェン（Ａ）と、構造中にヒドロキシ基を３つ以上有する水溶性化合物からなる群より選ばれる少なくとも一種の化合物（Ｂ）とを含む導電性高分子水溶液。
【００１３】
【化１】
2015147834.tif 000003
【００１４】
【化２】
2015147834.tif 000004
【００１５】
［上記式（１）及び式（２）中、Ｌは下記式（３）又は式（４）を表し、Ｍは水素原子、アルカリ金属原子、又はＮＨ（Ｒ１）３を表す。Ｒ１は各々独立して、水素原子、炭素数１〜６のアルキル基、又は置換基を有する炭素数１〜６のアルキル基を表す。］
【００１６】
【化３】
2015147834.tif 000005
【００１７】
［上記式（３）中、ｌは６〜１２の整数を表す。］
【００１８】
【化４】
2015147834.tif 000006
【００１９】
［上記式（４）中、ｍは１〜６の整数を表す。Ｒ２は水素原子、炭素数１〜６の直鎖状若しくは分岐状アルキル基、又はフッ素原子を表す。］
［２］化合物（Ｂ）が、構造中にヒドロキシ基を３つ以上有する多価アルコールであることを特徴とする上記［１］に記載の導電性高分子水溶液。
【００２０】
［３］構造中にヒドロキシ基を３つ以上有する多価アルコールが、糖アルコールであることを特徴とする上記［２］に記載の導電性高分子水溶液。
【００２１】
［４］糖アルコールが、ソルビトールであることを特徴とする上記［３］に記載の導電性高分子水溶液。
【００２２】
［５］ポリチオフェン（Ａ）と化合物（Ｂ）の含有量が、０．０１＜［化合物（Ｂ）の固形分重量］／［ポリチオフェン（Ａ）の固形分重量］＜１００の範囲であることを特徴とする上記［１］乃至［４］のいずれかに記載の導電性高分子水溶液。
【００２３】
［６］導電性高分子水溶液中の固形分濃度が、０．１〜２０重量％の範囲であることを特徴とする上記［１］乃至［５］のいずれかに記載の導電性高分子水溶液。
【００２４】
［７］導電性高分子水溶液の粘度が１００ｍＰａ・ｓ以下であることを特徴とする上記［１］乃至［６］のいずれかに記載の導電性高分子水溶液。
【００２５】
［８］上記［１］乃至［７］のいずれかに記載の導電性高分子水溶液を乾燥させて得られることを特徴とする導電性高分子膜。
【００２６】
［９］導電性高分子膜の導電率が１０Ｓ／ｃｍ以上であることを特徴とする上記［８］記載の導電性高分子膜。
【発明の効果】
【００２７】
本発明によれば、新規な導電性高分子水溶液組成物を提供できる。さらに本水溶液から形成される導電性高分子膜は、高い導電性と優れた耐湿性兼ね備えた膜を作製できる。
【図面の簡単な説明】
【００２８】
【図１】合成例３で得られた導電性高分子水溶液（２重量％）中の固形分の粒度分布を示す図である。
【図２】実施例１で得られた導電性高分子水溶液中の固形分の粒度分布を示す図である。
【図３】実施例２で得られた導電性高分子水溶液中の固形分の粒度分布を示す図である。
【図４】実施例３で得られた導電性高分子水溶液中の固形分の粒度分布を示す図である。
【発明を実施するための形態】
【００２９】
以下、本発明を詳細に説明する。
【００３０】
本発明の導電性高分子水溶液は、上記式（１）で表される構造単位及び上記式（２）で表される構造単位からなる群より選ばれる少なくとも一種の構造単位を含むポリチオフェン（Ａ）と、構造中にヒドロキシ基を３つ以上有する水溶性化合物からなる群より選ばれる少なくとも一種の化合物（Ｂ）とを含む。
【００３１】
本発明におけるポリチオフェン（Ａ）は、上記式（１）で表される構造単位及び上記式）２）で表される構造単位からなる群より選ばれる少なくとも一種の構造単位を含む。
【００３２】
上記式（１）又は（２）中、Ｍは、水素原子、アルカリ金属原子、又はＮＨ（Ｒ１）３を表す。アルカリ金属原子としては、例えば、Ｌｉ、Ｎａ、Ｋが好ましい。また、置換基Ｒ１は各々独立して、水素原子、炭素数１〜６のアルキル基、又は置換基を有する炭素数１〜６のアルキル基を表す。
【００３３】
炭素数１〜６のアルキル基としては、特に限定するものではないが、例えば、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、ｔｅｒｔ−ペンチル基、シクロペンチル基、ｎ−へキシル基、２−エチルブチル基、シクロヘキシル基等が挙げられる。
【００３４】
置換基を有する炭素数１〜６のアルキル基において、置換基としては、例えば、ハロゲン原子、アミノ基、ヒドロキシ基が挙げられる。置換基を有する炭素数１〜６のアルキル基としては、具体的には、トリフルオロメチル基、２−ヒドロキシエチル基等が例示される。
【００３５】
これらのうち、置換基Ｒ１としては、水素原子、メチル基、エチル基、２−ヒドロキシエチル基が好ましい。
【００３６】
上記式（１）又は式（２）中、Ｌは上記式（３）又は式（４）のいずれかで表される。
【００３７】
上記式（３）中、ｌは６〜１２の整数を表し、好ましくは６〜８の整数である。
【００３８】
上記式（４）中、Ｒ２は水素原子、炭素数１〜６の直鎖状若しくは分岐状アルキル基、又はフッ素原子を表す。
【００３９】
置換基Ｒ２において、炭素数１〜６の直鎖状若しくは分岐状アルキル基としては、例えば、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、ｔｅｒｔ−ペンチル基、シクロペンチル基、ｎ−へキシル基、２−エチルブチル基、シクロヘキシル基等が挙げられる。これらのうち、好ましくは、水素原子、メチル基、エチル基、フッ素原子である。
【００４０】
上記式（４）中、ｍは１〜６の整数を表し、好ましくは、ｍは１〜４の整数である。
【００４１】
上記式（２）で表される構造単位は、上記式（１）で表される構造単位のドーピング状態を表す。
【００４２】
ドーピングにより絶縁体−金属転移を引き起こすドーパントは、アクセプタとドナーに分けられる。前者は、ドーピングにより導電性ポリマーの高分子鎖の近くに入り主鎖の共役系からπ電子を奪う。結果として、主鎖上に正電荷（正孔、ホール）が注入されるため、ｐ型ドーパントとも呼ばれる。また、後者は、逆に主鎖の共役系に電子を与えることになり、この電子が主鎖の共役系を動くことになるため、ｎ型ドーパントとも呼ばれる。
【００４３】
本発明におけるドーパントは、ポリマー分子内に共有結合で結びついたスルホ基又はスルホナート基であり、ｐ型ドーパントである。このように外部からドーパントを添加することなく導電性を発現するポリマーは自己ドープ型ポリマーと呼ばれている。
【００４４】
本発明のポリチオフェン（Ａ）は、下記式（５）で表されるチオフェンモノマーを、水又はアルコール溶媒中、酸化剤の存在下に重合させることで製造できる。
【００４５】
【化５】
2015147834.tif 000007
【００４６】
［上記式（５）中、Ｍ、Ｌは上記と同じ定義である。］
重合後のポリマーは金属塩であるため、必要に応じて、得られたポリマーを酸性処理することでＭを水素原子へ変換可能であり、さらにこれをアミン化合物と反応させることでＭがＮＨ（Ｒ１）３で表されるアミン塩への変換が可能である。ここでＲ１は上記と同じ定義である。
【００４７】
上記式（１）又は式（２）において、Ｌが上記式（３）で表される、本発明のポリチオフェンを得るためのチオフェンモノマーとしては、具体的には、
６−（２，３−ジヒドロ−チエノ［３，４−ｂ］［１，４］ジオキシン−２−イル）ヘキサン−１−スルホン酸、６−（２，３−ジヒドロ−チエノ［３，４−ｂ］［１，４］ジオキシン−２−イル）ヘキサン−１−スルホン酸ナトリウム、６−（２，３−ジヒドロ−チエノ［３，４−ｂ］［１，４］ジオキシン−２−イル）ヘキサン−１−スルホン酸リチウム、６−（２，３−ジヒドロ−チエノ［３，４−ｂ］［１，４］ジオキシン−２−イル）ヘキサン−１−スルホン酸カリウム、８−（２，３−ジヒドロ−チエノ［３，４−ｂ］［１，４］ジオキシン−２−イル）オクタン−１−スルホン酸、８−（２，３−ジヒドロ−チエノ［３，４−ｂ］［１，４］ジオキシン−２−イル）オクタン−１−スルホン酸ナトリウム、８−（２，３−ジヒドロ−チエノ［３，４−ｂ］［１，４］ジオキシン−２−イル）オクタン−１−スルホン酸カリウム等が例示される。
【００４８】
上記式（１）又は式（２）において、Ｌが上記式（４）で表される、本発明のポリチオフェンを得るためのチオフェンモノマーとしては、具体的には、
３−［（２，３−ジヒドロチエノ［３，４−ｂ］−［１，４］ジオキシン−２−イル）メトキシ］−１−プロパンスルホン酸ナトリウム、３−［（２，３−ジヒドロチエノ［３，４−ｂ］−［１，４］ジオキシン−２−イル）メトキシ］−１−プロパンスルホン酸カリウム、３−［（２，３−ジヒドロチエノ［３，４−ｂ］−［１，４］ジオキシン−２−イル）メトキシ］−１−メチル−１−プロパンスルホン酸ナトリウム、３−［（２，３−ジヒドロチエノ［３，４−ｂ］−［１，４］ジオキシン−２−イル）メトキシ］−１−エチル−１−プロパンスルホン酸ナトリウム、３−［（２，３−ジヒドロチエノ［３，４−ｂ］−［１，４］ジオキシン−２−イル）メトキシ］−１−プロピル−１−プロパンスルホン酸ナトリウム、３−［（２，３−ジヒドロチエノ［３，４−ｂ］−［１，４］ジオキシン−２−イル）メトキシ］−１−ブチル−１−プロパンスルホン酸ナトリウム、３−［（２，３−ジヒドロチエノ［３，４−ｂ］−［１，４］ジオキシン−２−イル）メトキシ］−１−ペンチル−１−プロパンスルホン酸ナトリウム、３−［（２，３−ジヒドロチエノ［３，４−ｂ］−［１，４］ジオキシン−２−イル）メトキシ］−１−ヘキシル−１−プロパンスルホン酸ナトリウム、３−［（２，３−ジヒドロチエノ［３，４−ｂ］−［１，４］ジオキシン−２−イル）メトキシ］−１−イソプロピル−１−プロパンスルホン酸ナトリウム、３−［（２，３−ジヒドロチエノ［３，４−ｂ］−［１，４］ジオキシン−２−イル）メトキシ］−１−イソブチル−１−プロパンスルホン酸ナトリウム、３−［（２，３−ジヒドロチエノ［３，４−ｂ］−［１，４］ジオキシン−２−イル）メトキシ］−１−イソペンチル−１−プロパンスルホン酸ナトリウム、３−［（２，３−ジヒドロチエノ［３，４−ｂ］−［１，４］ジオキシン−２−イル）メトキシ］−１−フルオロ−１−プロパンスルホン酸ナトリウム、３−［（２，３−ジヒドロチエノ［３，４−ｂ］−［１，４］ジオキシン−２−イル）メトキシ］−１−メチル−１−プロパンスルホン酸カリウム、３−［（２，３−ジヒドロチエノ［３，４−ｂ］−［１，４］ジオキシン−２−イル）メトキシ］−１−メチル−１−プロパンスルホン酸、３−［（２，３−ジヒドロチエノ［３，４−ｂ］−［１，４］ジオキシン−２−イル）メトキシ］−１−メチル−１−プロパンスルホン酸アンモニウム、３−［（２，３−ジヒドロチエノ［３，４−ｂ］−［１，４］ジオキシン−２−イル）メトキシ］−１−メチル−１−プロパンスルホン酸トリエチルアンモニウム、４−［（２，３−ジヒドロチエノ［３，４−ｂ］−［１，４］ジオキシン−２−イル）メトキシ］−１−ブタンスルホン酸ナトリウム、４−［（２，３−ジヒドロチエノ［３，４−ｂ］−［１，４］ジオキシン−２−イル）メトキシ］−１−ブタンスルホン酸カリウム、４−［（２，３−ジヒドロチエノ［３，４−ｂ］−［１，４］ジオキシン−２−イル）メトキシ］−１−メチル−１−ブタンスルホン酸ナトリウム、４−［（２，３−ジヒドロチエノ［３，４−ｂ］−［１，４］ジオキシン−２−イル）メトキシ］−１−メチル−１−ブタンスルホン酸カリウム、４−［（２，３−ジヒドロチエノ［３，４−ｂ］−［１，４］ジオキシン−２−イル）メトキシ］−１−フルオロ−１−ブタンスルホン酸ナトリウム、４−［（２，３−ジヒドロチエノ［３，４−ｂ］−［１，４］ジオキシン−２−イル）メトキシ］−１−フルオロ−１−ブタンスルホン酸カリウム等が例示される。
【００４９】
本発明における化合物（Ｂ）は、構造中にヒドロキシ基を３つ以上有する水溶性化合物からなる群より選ばれる少なくとも一種の化合物である。水溶性化合物の構造中にヒドロキシ基を３つ以上有することで、導電性高分子膜の成膜乾燥時の温度よりも高い沸点を有するため、膜中に残存することになり、乾燥後の固形分量の低下を防ぐことができる。一方、エチレングリコール等に代表される、構造中に２個以下のヒドロキシル基を有する水溶性化合物では、乾燥時に蒸発して固形分量の低下を引き起こす場合がある。
【００５０】
化合物（Ｂ）としては、特に限定するものではないが、例えば、構造中にヒドロキシ基を３つ以上有する多価アルコールが挙げられる。これらのうち、３価アルコール、糖アルコール等が好ましい。これらは単独で使用しても、２種以上を混合してよい。
【００５１】
３価アルコールとしては、特に限定するものではないが、例えば、グリセロールが好ましい。
【００５２】
糖アルコールとしては、特に限定するものではないが、例えば、エリトリトール、ソルビトール、アラビトール等が好ましい。より好ましくはソルビトールである。
【００５３】
化合物（Ｂ）のより好適な例としては、ソルビトールである。
【００５４】
本発明の上記導電性高分子水溶液において、上記ポリチオフェン（Ａ）と化合物（Ｂ）の含有量は、０．０１＜［化合物（Ｂ）の固形分重量］／［ポリチオフェン（Ａ）の固形分重量］＜１００の範囲であることが好ましく、０．１＜［化合物（Ｂ）の固形分重量］／［ポリチオフェン（Ａ）の固形分重量］＜１０の範囲がより好ましい。
【００５５】
本発明の導電性高分子水溶液を調製する方法としては、特に限定するものではないが、例えば、本発明のポリチオフェン（Ａ）水溶液又は固体と化合物（Ｂ）、必要に応じて水を使用し、これらを任意の順で混合攪拌することにより調製できる。また、予め化合物（Ｂ）を溶かした水溶系にポリチオフェン（Ａ）の固体を添加しても良い。好ましくは、ポリチオフェン（Ａ）の水溶液を使用することが望ましい。
【００５６】
ここで、混合する際の温度は、特に限定するものではないが、例えば、室温〜加温下で行うことができる。好ましくは０℃以上１００℃以下が好ましい。混合する際の雰囲気は特に限定されないが、大気中、不活性ガス中でも良い。本発明の導電性高分子水溶液のｐＨは１．５〜９までの間で任意に調整することができる。ｐＨを調整する手順としては、ポリチオフェン（Ａ）と化合物（Ｂ）とを混合した後、アンモニア水又はアミン系化合物を添加することにより調整することができる。アミン系化合物としては、特に限定するものではないが、例えば、エチレンジアミン、トリエチルアミン、トリメチルアミン水溶液、イミダゾール、ピリジン、エタノールアミン、Ｎ、Ｎ−ジメチルエタノールアミン等が挙げられる。より好ましくはアンモニア水である。
【００５７】
本発明の導電性高分子水溶液を混合する際には、スターラーチップ、攪拌羽根等による一般的な混合溶解操作に加えて、超音波照射、ホモジナイズ処理（例えば、メカニカルホモジナイザー、超音波ホモジナイザ−、高圧ホモジナイザー等の使用）を行ってもよい。ホモジナイズ処理する場合には、ポリマーの熱劣化を防ぐため、冷温しながら行うことが好ましい。
【００５８】
本発明の導電性高分子水溶液の濃度調整は、配合比で調整しても良いし、配合後に濃縮により調整しても良い。濃縮の方法は、減圧下に溶媒を留去する方法であっても、限外ろ過膜を利用する方法であっても良い。
【００５９】
本発明の導電性高分子水溶液の中の固形分濃度は、ベースとなる導電性高分子水溶液中の導電性高分子単独の固形分濃度よりも増加していれば特に限定するものではないが、例えば、０．１〜２０重量％の範囲が好ましく、０．５〜１０重量％の範囲がより好ましい。
【００６０】
本発明の導電性高分子水溶液中の固形分の粒径は、特に限定するものではないが、小さいほど水溶性が良好であり、導電性や成膜時の均一な膜形成の観点からも望ましい。例えば、室温又は加温下で調製した導電性高分子水溶液の固形分濃度が１０重量％以下の場合、固形分の粒子径（Ｄ５０）が０．０２μｍ以下であれば、水溶性がより良好となる。
【００６１】
本発明の導電性高分子溶液の粘度（２０℃）は、１００ｍＰａ・ｓ以下であれば特に限定されないが、好ましくは５０ｍＰａ・ｓ以下、さらに好ましくは３０ｍＰａ・ｓ以下である。
【００６２】
本発明の導電性高分子水溶液から導電性高分子膜を形成する方法としては、特に限定するものではないが、例えば、本発明の導電性高分子水溶液を、基材に塗布し乾燥することで導電性被膜が簡単に得られる。
【００６３】
基材としては、例えば、ガラス、プラスチック、ポリエステル、ポリアクリレート、ポリカーボネート、レジスト基板等が挙げられる。
【００６４】
塗布方法としては、例えば、キャスティング法、ディッピング法、バーコード法、ロールコート法、グラビアコート法、フレキソ印刷法、スプレーコート法、スピンコート法、インクジェット印刷法等が挙げられる。
【００６５】
塗膜の乾燥温度は、均一な導電膜が得られる温度であれば特に限定されないが、室温３００℃の範囲であり、好ましくは室温〜２５０℃の範囲であり、さらに好ましくは室温〜２００℃の範囲である。
【００６６】
乾燥雰囲気は大気中、不活性ガス中、真空中、又は減圧下のいずれであってもよい。高分子膜の劣化抑制の観点からは、窒素、アルゴン等の不活性ガス中が好ましい。
【００６７】
塗膜の膜厚としては特に限定するものではないが、１０−２〜１０２μｍの範囲が好ましい。得られる塗膜の表面抵抗値としては特に限定するものではないが、１〜１０９Ω／□の範囲のものが好ましい。
【００６８】
本発明で得られる導電性高分子膜の導電率としては、特に限定するものではないが、フィルム状態での導電率（電気伝導度）が１０Ｓ／ｃｍ以上であることが好ましい。
【００６９】
本発明における良好な耐湿性とは、上記した方法で得られた導電性高分子膜を流水中で１分間洗浄しても基材から剥離・溶解せず、さらに再度乾燥した後の導電率の変化がほとんどない程度の耐湿性をいう。
【実施例】
【００７０】
以下に本発明に関する実施例を示す。
【００７１】
なお、本実施例で用いた分析機器及び測定方法を以下に列記する。
【００７２】
［ＧＣ測定］
装置：Ｓｈｉｍａｄｚｕ製、ＧＣ−２０１４。
【００７３】
［ＮＭＲ測定］
装置：ＶＡＲＩＡＮ製、Ｇｅｍｉｎｉ−２００。
【００７４】
［表面抵抗率測定］
装置：三菱化学社製ロレスタＧＰ  ＭＣＰ−Ｔ６００。
【００７５】
［膜厚測定］
装置：ＢＲＵＫＥＲ社製  ＤＥＫＴＡＫ  ＸＴ。
【００７６】
［粘度測定］
コンプリート型粘度計／ＢＲＯＯＫＦＩＥＬＤ  ＶＩＳＣＯＭＥＴＥＲ  ＤＶ−  １  Ｐｒｉｍｅ。
［導電率測定］
導電性ポリマーを含む水溶液０．５ｍｌを２５ｍｍ角の無アルカリガラス板に塗布し、室温で一晩乾燥した後、ホットプレート上で１２０℃にて２０分、さらに１６０℃にて１０分加熱して導電性高分子膜を得た。膜厚及び表面抵抗率から、以下の式に基づき算出した。
【００７７】
導電率［Ｓ／ｃｍ］＝１０４／（表面抵抗率［Ω／□］×膜厚［μｍ］）。
【００７８】
［粒径測定］
装置：日機装社製、Ｍｉｃｒｏｔｒａｃ  Ｎａｎｏｔｒａｃ  ＵＰＡ−ＵＴ１５１。
【００７９】
［耐湿性試験］
導電性ポリマーを含む水溶液０．５ｍｌを２５ｍｍ角の無アルカリガラス板に塗布し、室温で一晩乾燥した後、ホットプレート上で１２０℃にて２０分、さらに１６０℃にて１０分加熱して導電性高分子膜を得た。得られた導電性高分子膜に流水を１分間流し、膜の溶解又は剥離を目視で観察した。さらに、再度塗膜を乾燥して導電率を測定することで試験前後に導電率が変化していないかを調べた。
【００８０】
合成例１（３−［（２，３−ジヒドロチエノ［３，４−ｂ］−［１，４］ジオキシン−２−イル）メトキシ］−１−メチル−１−プロパンスルホン酸ナトリウム（化７）の合成．）
窒素雰囲気下、１００ｍｌナス型フラスコに６０％水素化ナトリウム０．４３７ｇ（１０．９ｍｍｏｌ）、トルエン３７ｍｌを仕込んだ後、１．５２ｇの（２，３−ジヒドロチエノ［３，４−ｂ］［１，４］ジオキシン−２−イル）メタノール１．５２ｇ（８．８４ｍｌ）を添加した。その後、反応液を還流温度に昇温させ同温度で１時間攪拌した。その後、２，４−ブタンスルトン１．２１ｇ（８．８９ｍｍｏｌ）とトルエン１０ｍｌとからなる混合液を滴下し、同温度で２時間攪拌した。冷却後、得られた反応液をアセトン１６０ｍｌに滴下し再沈を行った。得られた粉末を濾過し、真空乾燥させることで１．８２ｇの淡黄色粉末を収率６２％で得た。ＮＭＲ測定から、これが下記式（６）で表される３−［（２，３−ジヒドロチエノ［３，４−ｂ］−［１，４］ジオキシン−２−イル）メトキシ］−１−メチル−１−プロパンスルホン酸ナトリウムであることを確認した。
【００８１】
【化６】
2015147834.tif 000008
【００８２】
１Ｈ−ＮＭＲ（Ｄ２Ｏ）δ（ｐｐｍ）；６．６７（ｓ，２Ｈ），４．５４−４．６０（ｍ，１Ｈ），４．４５（ｄｄ，１Ｈ，Ｊ＝１２．０，２．２Ｈｚ），４．２６（ｄｄ，１Ｈ，Ｊ＝１２．０，６．８Ｈｚ），３．９０−３．８１（ｍ，４Ｈ），３．１０−３．１８（ｍ，１Ｈ），２．３０−２．４７（ｍ，１Ｈ），１．７７−１．９２（ｍ，１Ｈ），１．４５（ｄ，３Ｈ）。
【００８３】
１３Ｃ−ＮＭＲ（Ｄ２Ｏ）δ（ｐｐｍ）；１４．９１，３１．２２，５３．１３，６６．１８，６９．１８，７３．２９，７３．３６，１００．８１，１００．９４，１４０．８８，１４１．０６。
【００８４】
合成例２  ポリチオフェン（Ａ）の合成［下記化８又は下記化９で表される構造単位を含む重合体］．
５００ｍｌセパラブルフラスコに、合成例１に準じて合成した３−［（２，３−ジヒドロチエノ［３，４−ｂ］−［１，４］ジオキシン−２−イル）メトキシ］−１−メチル−１−プロパンスルホン酸ナトリウム  １０ｇ（３０ｍｍｏｌ）と水１５０ｇを加えた。溶解後、室温下、無水塩化鉄（ＩＩＩ）２．９４ｇ（１８．１ｍｍｏｌ）を加えて２０分攪拌した。その後、過硫酸ナトリウム１４．５ｇ（６０．４ｍｍｏｌ）と水１００ｇからなる混合溶液を反応液温度が３０℃以下を保持しながら滴下した。室温で３時間攪拌したのち、反応液を８００ｇのアセトンに滴下させ黒色のＮａ型のポリマーを析出させた。ポリマーを濾過・真空乾燥することで、１８．０ｇの３−［（２，３−ジヒドロチエノ［３，４−ｂ］−［１，４］ジオキシン−２−イル）メトキシ］−１−メチル−１−プロパンスルホン酸ナトリウムの粗ポリマーを得た。
【００８５】
次に、この粗ポリマー１４．５ｇに水を加え２重量％溶液に調製した水溶液７００ｇを、陽イオン交換樹脂Ｌｅｗａｔｉｔ  ＭｏｎｏＰｌｕｓ  Ｓ１００（Ｈ型）２００ｍｌを充填したカラムに通液（空間速度＝１．１）することによりＨ型のポリマー水溶液を７３８ｇ得た。更に、本ポリマー水溶液をクロスフロー式限外ろ過（ろ過器＝ビバフロー２００，分画分子量＝５，０００、透過倍率＝５）により精製することにより下記式（７）又は式（８）で表される構造単位を含む重合体の濃群青色水溶液を６９８ｇ合成した。本ポリマー水溶液に含まれるポリマー量は０．７４重量％であり、又、不純物と考えられる鉄イオン、ナトリウムイオンはＩＣＰ−ＭＳ分析により、各々４４ｐｐｍ，１２ｐｐｍ（対ポリマー）であった。下記本ポリマーの導電率は５４Ｓ／ｃｍだった。
【００８６】
【化７】
2015147834.tif 000009
【００８７】
【化８】
2015147834.tif 000010
【００８８】
合成例３  ポリチオフェン（Ａ）の合成［下記式（９）又は下記式（１０）で表される構造単位を含む重合体］．
合成例２で得られたポリチオフェン（Ａ）水溶液を攪拌下、アンモニア水で中和した後、固形分がそれぞれ２重量％、４重量％になるように調整した。下記本ポリマーの導電率はいずれも５４Ｓ／ｃｍだった。導電性水溶液中の固形分の粒径（Ｄ５０）は図１に示すように約０．００１μｍだった。
【００８９】
【化９】
2015147834.tif 000011
【００９０】
【化１０】
2015147834.tif 000012
【００９１】
実施例１．
合成例３で得られたポリチオフェン（Ａ）を２重量％含む水溶液１．５０ｇに、化合物（Ｂ）としてソルビトールを１５ｍｇ加えてよく攪拌混合して固形分濃度を３重量％に増加させた。この導電性高分子水溶液の粘度は５．９ｍＰａ・ｓ（２０℃）だった。この溶液をガラス上に０．５ｍＬキャストし、室温で一晩乾燥した後、ホットプレート上で１２０℃にて２０分、さらに１６０℃にて１０分加熱して導電性高分子膜を得た。この塗膜の導電率は４９Ｓ／ｃｍであり、良好な導電率を示した。引き続き、耐湿性試験としてこの塗膜を１分間流水で洗い流して溶解・剥離を観察した結果、溶解、剥離はなく、さらに乾燥後に測定した導電率に低下は無く、耐湿性の向上が見られた。また導電性水溶液中の固形分の粒径（Ｄ５０）は、図２に示す様に約０．００１μｍであり、良好な水溶性を示した。結果を表１に示す。
【００９２】
実施例２〜３．
実施例１において、導電性高分子水溶液の組成を変化させた以外は実施例１に準拠して行った。導電性水溶液中の固形分の粒径（Ｄ５０）を、図３及び図４に示す様に約０．００１μｍであり、良好な水溶性を示した。その結果を表１に示す。
【００９３】
【表１】
2015147834.tif 000013
なお、表１において、「％」は重量％を意味する。
【００９４】
比較例１．
合成例３で得た２重量％ポリチオフェン（Ａ）水溶液のみから高分子膜を作製した以外は実施例１と同じ条件で導電性高分子膜。その高分子膜では、耐湿性試験で膜の溶解又は剥離が一部見られた。
【００９５】
比較例２．
合成例３で得た４重量％ポリチオフェン（Ａ）水溶液の粘度は１５３ｍＰａ・ｓとなり、著しい導電性の低下が見られた。またこれらから得られた高分子膜は耐湿性試験で膜の溶解又は剥離が一部見られた。
【産業上の利用可能性】
【００９６】
本発明の導電性高分子水溶液は、固形分濃度が高くかつ低粘度であるため、容易に厚膜化、導電性成分の充填が可能であり、作業効率の向上も見込める。また、当該導電性高分子水溶液から得られた高分子膜は、高い導電性を有し、耐湿性に優れていることから長期に安定した導電性を維持できるため、帯電防止剤、コンデンサの固体電解質、導電性塗料、エレクトロクロミック素子、透明電極、透明導電膜、熱電変換材料、化学センサ、アクチュエータ等への応用が期待できる。
【図１】
2015147834.tif 000020
【図２】
2015147834.tif 000021
【図３】
2015147834.tif 000022
【図４】
2015147834.tif 000023